(57)【要約】【課題】補強資材としての引張強度を維持しつつ、保水・排水機能を十分に有し、製造に手間がかからず、また、容易に敷設することができる土木補強保水性シートを提供すること。【解決手段】第一層が、繊維太さ１，１００〜１１,１２０ｄｔｅｘの合成繊維を経緯に格子状に配列構成され、第二層が、短繊維不織布から構成され、第三層が、長繊維不織布から構成され、上記第一層・第二層・第三層が、繊維太さ３３〜１，６７０ｄｔｅｘの合成繊維フィラメントまたは同等番手の合成繊維紡績糸を含む地編糸によって、綴り合わされて一体化された構成よりなる土木補強保水性シート。【選択図】図１
2006152634.tif 000002
【特許請求の範囲】
【請求項１】
第一層が、繊維太さ１，１００〜１１,１２０ｄｔｅｘの合成繊維を経緯に格子状に配列構成され、第二層が、短繊維不織布から構成され、第三層が、長繊維不織布から構成され、上記第一層・第二層・第三層が、繊維太さ３３〜１，６７０ｄｔｅｘの合成繊維フィラメントまたは同等番手の合成繊維紡績糸を含む地編糸によって、綴り合わされて一体化された構成よりなる土木補強保水性シート。
【請求項２】
第一層に用いられる合成繊維および地編糸に用いられる合成繊維フィラメントがアラミド繊維である請求項１記載の土木補強保水性シート。
【発明の詳細な説明】
【技術分野】
【０００１】
本発明は、地盤強化、道路舗装、透水性舗装、盛土の法面補強、軌道の道床などに使用される、補強資材としての土木補強保水性シートに関する。
【背景技術】
【０００２】
従来、例えば、地盤強化用の補強資材としては、ネット状の樹脂成形品が多用されている。
しかしながら、この樹脂成形品では、補強機能はあるものの、排水機能がないため、現場において、別途、排水資材と組み合わせて敷設する必要が生じ、作業に手間がかかることとなっていた。
【０００３】
そのため、特許文献１（特開平４−１１９１３９号公報）に記載されているような、補強資材としてのネットシートと排水資材としての不織布とを予め組み合せた土木用シートが、提案されている。
しかし、上記公報の土木用シートでは、不織布がネットシートに部分的に設けられるものであり、保水・排水機能が十分でない。また、製造時に不織布がずれる恐れがあり、製造に手間がかかってしまう。
【特許文献１】特開平４−１１９１３９号公報
【発明の開示】
【発明が解決しようとする課題】
【０００４】
本発明は、上述の課題を解決するものであり、補強資材としての引張強度を維持しつつ、保水機能や排水機能を十分に有し、製造に手間がかからず、また、容易に敷設することができる土木補強保水性シートを提供することを目的とする。
【課題を解決するための手段】
【０００５】
本発明は、第一層が、繊維太さ１，１００〜１１,１２０ｄｔｅｘの合成繊維を経緯に格子状に配列構成され、第二層が、短繊維不織布から構成され、第三層が、長繊維不織布から構成され、上記第一層・第二層・第三層が、繊維太さ３３〜１，６７０ｄｔｅｘの合成繊維フィラメントまたは同等番手の合成繊維紡績糸を含む地編糸によって、綴り合わされて一体化された構成よりなる土木補強保水性シートに関する。
ここで、上記第一層に用いられる合成繊維および地編糸に用いられる合成繊維フィラメントとしては、アラミド繊維が好ましい。
また、本発明の土木補強保水性シートは、第一層の格子間隔が２．８〜１００mmで、かつ目付が５〜１,０００ｇ／ｍ２、第二層の目付が５０〜１，０００ｇ／ｍ２、第三層の目付が３０〜４００ｇ／ｍ２で、さらに第一層、第二層および第三層全体の目付が８５〜２，４００ｇ／ｍ２であることが好ましい。
【発明の効果】
【０００６】
本発明の土木補強保水性シートでは、第一層が補強資材としての役目を果す。
また、本発明土木補強保水性シートでは、第二層の短繊維不織布がシートの全面に配設されているため、十分な保水機能を有する。そして、第二層の短繊維不織布に保水された雨水は、第二層の不織布より長い繊維から構成されてシートの全面に配設される第三層の長繊維不織布のその長繊維を伝って、円滑に排水されることとなる。
さらに、本発明の土木補強保水性シートでは、第二層と第三層の不織布が、シートの全面に配置されるため、第一層との位置ずれを考慮することなく、地編糸で綴り合わせることができ、容易に製造することができる。
【０００７】
さらに、本発明の土木補強保水性シートでは、第一層〜第三層を綴り合わせる地編糸が、繊維太さ３３〜１，６７０ｄｔｅｘの合成繊維フィラメント、好ましくはアラミド繊維フィラメントまたは同等番手の合成繊維紡績糸を含んでいる。そのため、合成繊維フィラメントのうちのモノフィラメントを含む地編糸で綴り合せる場合には、そのモノフィラメントの折り目がつく程度の剛性により、また、合成繊維フィラメントのうちのマルチフィラメントを含む地編糸で綴り合せる場合には、第二層の短繊維不織布のけばがそのマルチフィラメントに食い込むことと両者の摩擦抵抗とにより、さらに、合成繊維紡績糸を含む地編糸で綴り合せる場合には、その合成繊維紡績糸のけばと第二層や第三層の不織布との摩擦抵抗によって、各層が強固に保持されるため、現場などでシートの不要な部分をカットするような場合でも、第一層〜第三層の各層がほずれ難く、品質低下を招く恐れが無い。
【０００８】
さらに、本発明の土木補強保水性シートでは、第一層の合成繊維と地編糸との種々の組み合わせにより、シートが最適なドレープ性を有し、敷設面の凹凸に容易に追従することができる。
【０００９】
したがって、本発明の土木補強保水性シートは、補強資材としての引張強度を維持しつつ、保水機能と排水機能とを十分に有し、製造に手間がかからず、また、容易に敷設することができる。
【００１０】
さらに、本発明の土木補強保水性シートでは、シートの表裏に、繊維太さ１，１００〜１１,１２０ｄｔｅｘの太糸が格子状に突設されたり、繊維太さ３３〜１，６７０ｄｔｅｘの地編糸が突設されることから、敷設された土中において、所定の摩擦抵抗を確保することができ、シートの表裏に配設された土とのずれを極力抑えることができる。
【発明を実施するための最良の形態】
【００１１】
以下、本発明の一実施例を図面に基づいて説明する。
本発明の土木補強保水性シート１０は、図１に示すように、第一層１１、第二層１２、および、第三層１３の三層構造から構成されている。
【００１２】
第一層１１は、補強資材としての役目を果すものであり、太さ１，１００〜１１,１２０ｄｔｅｘ、好ましくは１，６７０〜５,０１０ｄｔｅｘのアラミド繊維、ポリエチレンテレフタレート繊維，ポリブチレンテレフタレート繊維などのポリエステル繊維、ポリエチレン繊維，ポリプロピレン繊維などのポリオレフィン繊維などの合成繊維や、炭素繊維、ガラス繊維などの無機繊維を使用した、経糸１１ａと緯糸１１ｂとを、格子状に配置させて構成されている。糸と糸との間隔、すなわち、格子の間隔は、好ましくは２．８〜１００mm、さらに好ましくは５〜１５ｍｍの間隔とする。この間隔は、狭過ぎれば、土との摩擦抵抗が減少し、広過ぎれば、引張強度が不足することとなるからである。
なお、第一層に用いられる繊維（経糸、緯糸）としては、強度、あるいは耐熱性や耐薬品性などの面から、アラミド繊維が好ましい。上記アラミド繊維の中でもパラ型アラミド繊維が好ましく例示される。パラ型アラミド繊維としては、例えば、ポリパラフェニレンテレフタラミドや共重合体であるコポリパラフェニレン・３，４’オキシジフェニレン・テレフタラミド繊維などを挙げることができる。特に、コポリパラフェニレン・３，４’オキシジフェニレン・テレフタラミド繊維を基材として用いた場合には、優れた引抜き特性を有するために他の繊維に比べ特に補強効果が優れている上、耐薬品性にも優れているため、長期にわたって高性能を保持することができる。さらに、この繊維は、耐熱性にも優れている。
なお、第一層の目付は、好ましくは５〜１,０００ｇ／ｍ２、さらに好ましくは１００〜５００ｇ／ｍ２である。
【００１３】
第二層１２は、短繊維不織布から構成される。この短繊維不織布は、繊維太さが好ましくは０．３３〜２２ｄｔｅｘ、さらに好ましくは０．６７〜５．５ｄｔｅｘの、ポリプロピレン繊維、ポリエチレン繊維などのポリオレフィン繊維や、ポリエチレンテレフタレート繊維、ポリブチレンテレフタレート繊維などのポリエステル繊維などの各種合成繊維からなる種々の短繊維を、好ましくは５０〜１，０００ｇ／ｍ２、さらに好ましくは１００〜５００ｇ／ｍ２の範囲で積層して、ニードルパンチを利用して形成したり、もしくは、接着剤や熱可塑性のバインダーなどを混入させて、型成形により形成したものを利用する。この第二層１２の厚さは、シート１０を敷設する箇所に対応させて、好ましくは１〜７mm、さらに好ましくは２〜５ｍｍの範囲で適宜設定する。
【００１４】
第三層１３は、長繊維不織布から構成される。この長繊維不織布は、繊維太さが好ましくは０．３３〜２２ｄｔｅｘ、さらに好ましくは０．６７〜５．５ｄｔｅｘのポリエチレン繊維，ポリプロピレン繊維などのポリオレフィン繊維や、ポリエチレンテレフタレート繊維、ポリブチレンテレフタレート繊維などのポリエステル繊維などの各種合成繊維の長繊維を、好ましくは３０〜４００ｇ／ｍ２、さらに好ましくは５０〜２５０ｇ／ｍ２の範囲で積層して、ニードルパンチを利用して形成したり、もしくは、接着剤や熱融着などを利用し、型成形により形成したものを利用する。この第三層１３の厚さは、薄いと、排水機能と強度とが低下し、厚いと、第三層１３が硬くなって、後述する地編糸１４で第一層１１や第二層１２と綴り合わす際の針が挿入できなくなるため、好ましくは０．５〜１０mm、さらに好ましくは２〜７ｍｍの範囲で適宜設定する。
【００１５】
そして、これらの第一層１１・第二層１２・第三層１３が、繊維太さ３３〜１，６７０ｄｔｅｘ、好ましくは５５〜１，１１０ｄｔｅｘのアラミド繊維、ポリエチレンテレフタレート繊維，ポリブチレンテレフタレート繊維などのポリエステル繊維、ポリエチレン繊維，ポリプロピレン繊維などのポリオレフィン繊維などのモノフィラメントやマルチフィラメントの合成繊維フィラメント、または、同等番手のポリプロピレン、ポリエチレン、ポリエステルなどの合成繊維紡績糸を含む地編糸１４によって、綴り合わされて一体化されている。
第三層に用いられる合成繊維としては、上記と同様のアラミド繊維が好ましい。
【００１６】
以上の第一層〜第三層全体の目付としては、好ましくは８５〜２，４００ｇ／ｍ2、さらに好ましくは２５０〜１２５０ｇ／ｍ2である。
【００１７】
実施例の場合、地編糸１４は、モノフィラメント１４aとマルチフィラメント１４bとから構成されている。そして、モノフィラメント１４aは、図２の組織図の右側半分に示すように、ステッチする際、第一層１１の緯糸１１ｂと第二層１２・第三層１３とを綴り合わせるとともに、第二層１２と第三層１３との地押えように綴り合わせている。また、マルチフィラメント１４ｂは、図２の左側半分に示すように、ステッチする際、第一層１１の経糸aと第二層１２・第三層１３とを綴り合わせている。これらの地編糸１４は、ラッセル編み機を利用し、第一層１１・第二層１２・第三層１３を重ねて、ステッチしている。なお、このマルチフィラメント１４ｂも、繊維太さ３０〜１，５００deのアラミド繊維、ポリエステル繊維などの合成繊維から構成されているが、モノフィラメント１４aと同等番手でも、モノフィラメント１４aより剛性が低くなっている。
【００１８】
この実施例の土木補強保水性シート１０では、第二層１２の短繊維不織布がシート１０の全面に配設されているため、十分な保水機能を有する。そして、第二層１２の短繊維不織布に保水された雨水は、第二層１２の不織布より長い繊維から構成されてシート１０の全面に配設される第三層１３の長繊維不織布のその長繊維を伝って、円滑に排水されることとなる。
【００１９】
また、この土木補強保水性シート１０では、第二層１２と第三層１３の不織布が、シート１０の全面に配置されるため、第一層１１との位置ずれを考慮することなく、各層を地編糸１４で綴り合わせることができ、容易に製造することができる。
【００２０】
さらに、この土木補強保水性シート１０では、第一層〜第三層を綴り合わせる地編糸１４（モノフィラメント１４ａ）が、繊維太さ３０〜１，５００ｄｅとして折り目がつく程度の剛性を有し、各層が強固に保持されるため、現場などでシート１０の不要な部分をカットするような場合でも、第一層〜第三層の各層がほずれ難く、品質低下を招く恐れが無い。
【００２１】
さらに、この土木補強保水性シート１０では、第一層１１の合成繊維１１ａ・１１ｂと地編糸１４との種々の組み合わせにより、シート１０が最適なドレープ性を有し、敷設面の凹凸に容易に追従することができる。
【００２２】
したがって、実施例の土木補強保水性シート１０は、補強資材としての引張強度を維持し、保水・排水機能を十分に有し、製造に手間がかからず、また、容易に敷設することができる。ちなみに、実施例では、計算上、１ｍ当り２０ｔ程度の引張強度を有することとなる。
【００２３】
さらに、この土木補強保水性シート１０では、シート１０の表裏に、繊維太さ１，０００〜１０，０００ｄｅの太糸１１ａ・１１ｂが格子状に突設されたり、繊維太さ３０〜１，５００ｄｅの地編糸１４が突設されるため、敷設された土中において、所定の摩擦抵抗を確保することができ、シート１０の表裏に配設された土とのずれを極力抑えることができる。
【００２４】
なお、この実施例の土木補強保水性シート１０では、地編糸１４として、モノフィラメント１４ａと、モノフィラメント１４ａより剛性の低い通常のマルチフィラメント１４ｂとを併用する場合を示したが、シート１０のほずれ防止とドレープ性とを確保できれば、各層１１・１２・１３を綴り合わせる地編糸１４として、折り目がつく程度の剛性の高い合成繊維のモノフィラメント１４ａや合成樹脂を含浸させたマルチフィラメント、あるいは、剛性の低い通常のマルチフィラメント、さらには、合成繊維の紡績糸を、単独使用、もしくは、適宜、組み合せて使用しても良い。
【００２５】
例えば、図１に示すように、経糸１１ａと各層１１〜１３、および、第二層１２と第三層１３を押える地押え糸１４ａを通常のマルチフィラメントとし、緯糸１１ｂと各層１１〜１３を押える地編糸１４ｂも通常のマルチフィラメントから構成しても良い。
【００２６】
そして、地編糸１４として、合成繊維フィラメントのうちのモノフィラメントを含む場合には、そのモノフィラメントの折り目がつく程度の剛性により、また、合成繊維フィラメントのうちのマルチフィラメントを含む場合には、第二層１２の短繊維不織布のけばがそのマルチフィラメントに食い込むことと両者の摩擦抵抗とにより、さらに、合成繊維紡績糸を含む場合には、その合成繊維紡績糸のけばと第二層１２や第三層１３の不織布との摩擦抵抗によって、各層１１〜１３が強固に保持されるため、現場等でシートの不要な部分をカットするような場合でも、第一層〜第三層の各層がほずれ難く、品質低下を招く恐れが無い。
【産業上の利用可能性】
【００２７】
本発明の土木補強保水性シートは、補強資材としての引張強度を維持しつつ、保水機能や排水機能を十分に有し、製造に手間がかからず、また、容易に敷設することができるので、地盤強化、道路舗装、透水性舗装、盛土の法面補強、軌道の道床などの補強資材として有用である。
【図面の簡単な説明】
【００２８】
【図１】本発明の実施例を示す土木補強保水性シートの断面図である。
【図２】同実施例の地編糸の綴り合わせ方を示す組織図である。
【符号の説明】
【００２９】
１０    土木補強保水性シート
１１    第一層
１２    第二層
１３    第三層
１４    地編糸
１４ａ  モノフィラメント
１４ｂ  マルチフィラメント
【図１】
2006152634.tif 000003
【図２】
2006152634.tif 000004